(57)【要約】  直接的共有結合によって互いに結合した鎖セグメントを有するエラストマー性ポリマーと、化粧品として許容される担体と、を含む化粧品組成物。化粧品組成物に弾性特性を与えるための前記エラストマー性ポリマーの使用。ヘアスタイルに、長く持続するホールド力、高いセット特性、及び弾性を与えるための前記化粧品組成物の使用。前記化粧品組成物を調製し、毛髪及び／又は皮膚に前記化粧品組成物を塗布するための方法。
2013507375.tif 000002
【特許請求の範囲】
【請求項１】
化粧品として許容される担体中に、１％〜１００％の重合単位（Ａ）を含むエラストマー性ポリマーを含む化粧品組成物であって、
前記単位（Ａ）が、その非架橋形態において、Ｒ3に対するα水素を有する少なくとも１個の炭素を含み、かつ一般式Ｉ：
【化１】
2013507375.tif 000006
［式中、Ｒ3は、
（ａ）カルボキシル誘導体、チオカルボキシル誘導体；
（ｂ）カルボニル誘導体、チオカルボニル誘導体、イミン誘導体；
（ｃ）水酸基誘導体；
（ｄ）アリールラジカル、ヘテロアリールラジカル；
（ｅ）飽和環状ラジカル；
（ｆ）アルコキシ誘導体；
（ｇ）アミノ誘導体、アミド誘導体、イミド誘導体；
（ｈ）リン誘導体；
（ｉ）硫黄誘導体；
（ｊ）スズ誘導体；
（ｋ）シリカ誘導体；
（ｌ）アルキン誘導体；
（ｍ）複素環式で更にＲ2を含むもの、からなる群から選択され、
Ｒ1、Ｒ2、Ｒ4、及びＲ5は同じか又は異なり、水素、Ｃ1〜Ｃ22の飽和アルキル誘導体、Ｃ1〜Ｃ22の不飽和アルキル誘導体、水酸基誘導体、Ｃ1〜Ｃ22のアルコキシ誘導体、カルボキシル誘導体、チオカルボキシル誘導体、アミノ誘導体、アミノアルキル誘導体、アミノジアルキル誘導体、アミノトリアルキル誘導体、テトラアルキルアンモニウム誘導体、アミド誘導体、イミド誘導体、スルフィド誘導体、スルホキシド誘導体、スルホン誘導体、ホスファイト誘導体、ホスホン誘導体、ホスホネート誘導体、スズ誘導体及びシリカ誘導体、アリール誘導体、Ｃ1〜Ｃ7のアリール誘導体、ヘテロアリール誘導体、Ｃ1〜Ｃ7のヘテロアリール誘導体、シアノ誘導体、アルキニル誘導体からなる群から選択され、
添え字ｍ、ｏ、ｎは互いに独立であり、ｍ≧０、ｏ≧０、かつｎ≧１であり、更にＲ3に対するα水素結合が切断されることにより２個の異なる単位（Ａ）のα炭素間に直接的共有結合が形成され、前記結合は中間分子を含まない］を有するものである、組成物。
【請求項２】
前記共有結合が、前記ポリマーを１７０ｎｍ〜４００ｎｍの波長の紫外線照射に、０．００１秒〜２２，０００秒間、好ましくは０℃〜９５℃の温度で、単位（Ａ）に対する比が０．０１〜１である光反応剤の存在下、かつ架橋剤の非存在下で曝露することで形成される、請求項１に記載の組成物。
【請求項３】
前記共有結合が、好ましくは０℃〜９５℃の温度で、単位（Ａ）に対する比が０．０１〜１である活性化された光反応剤の存在下、かつ架橋剤の非存在下で、形成される、請求項１に記載の組成物。
【請求項４】
前記光反応剤が、１７０ｎｍ〜４００ｎｍの波長の紫外線照射に、０．００１秒〜２２，０００秒間、曝露することで活性化される、請求項３に記載の組成物。
【請求項５】
前記共有結合が、前記エラストマー性ポリマーの前記化粧品組成物への混合前に形成される、請求項１〜４のいずれかに記載の組成物。
【請求項６】
前記光反応剤が過硫酸塩であり、好ましくは前記過硫酸塩が、過硫酸ナトリウム、過硫酸カリウム、過硫酸アンモニウム、又はそれらの混合物からなる群から選択される、請求項２〜５のいずれかに記載の組成物。
【請求項７】
前記単位（Ａ）が、
（ａ）カルボキシル誘導体、カルボニル誘導体、チオカルボニル誘導体、イミン誘導体；
（ｂ）水酸基誘導体；
（ｃ）アルコキシ誘導体；
（ｄ）アミノ誘導体若しくはアミド誘導体；又はそれらの組み合わせ、からなる群から選択される置換基Ｒ3を含む、請求項１〜６のいずれかに記載の組成物。
【請求項８】
前記添え字がｍ＝０、ｏ＝０、ｎ＝１である、請求項１〜７のいずれかに記載の組成物。
【請求項９】
前記単位（Ａ）が、アクリル酸、アクリルアミド、マレイン酸、ビニルアルコール、酢酸ビニル、ビニルメチルエーテル、ビニルピロリドン、ビニルホルムアミド、それらの誘導体、それらの塩、又はそれらの組み合わせからなる群から選択される、請求項７に記載の組成物。
【請求項１０】
前記化粧品として許容される担体が、溶液、エマルション、固体担体、懸濁液、分散液、ムース、ジェル、ワックス又は多相性組成物からなる群から選択される、請求項１〜９のいずれかに記載の組成物。
【請求項１１】
前記組成物が化粧品成分、好ましくは、乳化剤／界面活性剤；構造化剤；非エラストマー性増粘剤；酸化防止剤／ラジカルスカベンジャー；キレート剤及び金属イオン封鎖剤；落屑剤／剥離剤；皮膚美白剤；スキン及びヘアコンディショニング剤；ヘアスタイリング剤；縮れ防止剤；抗しわ活性成分／抗萎縮剤；抗セルライト剤；タンニング剤；抗ニキビ剤；スキンフレッシュニング、スキンスージング及びスキンヒーリング活性成分；抗炎症剤；クレンジング剤；泡立ち剤；ひげ濡らし剤；抗微生物、抗細菌及び抗真菌活性成分；サンスクリーン活性成分及び日焼け止め剤；光沢増強剤；粘度調整剤；ｐＨ調整剤；固体粒子；保湿剤及び皮膚軟化剤；電解質；ビタミン類、その誘導体及びその塩；天然抽出物及びその誘導体；ペプチド；着色剤；防腐剤；芳香剤及び香料；噴射剤、又はこれらの混合物からなる群から選択される化粧品活性成分を含む、請求項１〜１０のいずれかに記載の組成物。
【請求項１２】
前記組成物が、スキンクレンジング、ヘアクレンジング、ヘアスタイリング、ヘアコンディショニング、ヘアダイング、及び／又はシェービング組成物、又はそれらの組み合わせからなる群から選択され、好ましくは前記組成物がヘアスタイリング組成物である、請求項１〜１１のいずれかに記載の組成物。
【請求項１３】
化粧品組成物に弾性特性を与えるための請求項１〜１２のいずれかに記載のエラストマー性ポリマーの使用。
【請求項１４】
ヘアスタイルに、長く持続するホールド力、高いセット特性、及び弾性を与えるための、請求項１〜１１のいずれかに記載の組成物の使用。
【請求項１５】
請求項１〜１２に記載の化粧品組成物を調製するための方法であって、
（ａ）１％〜１００％の重合単位（Ａ）を含むポリマーを準備する工程と、
（ｂ）エラストマー性ポリマーを得るために、Ｒ3に対するα水素結合の切断により前記ポリマーの２個の異なる単位（Ａ）のα炭素間に直接的共有結合を形成する工程であって、前記結合は中間分子を含まない工程と、
（ｃ）化粧品として許容される担体、及び任意に少なくとも１種類の化粧品活性成分を含む化粧品組成物を準備する工程と、
（ｄ）前記化粧品組成物に前記エラストマー性ポリマーを混ぜる工程と、を含む方法。
【請求項１６】
請求項１〜１２に記載の化粧品組成物を調製するための方法であって、
（ａ）化粧品として許容される担体、及び任意に少なくとも１種類の化粧品活性成分を含む化粧品組成物を準備する工程と、
（ｂ）１％〜１００％の重合単位（Ａ）を含むポリマーを前記化粧品組成物に混ぜる工程と、
（ｃ）エラストマー性ポリマーを得るために、Ｒ3に対するα水素結合の切断により前記ポリマーの２個の異なる単位（Ａ）のα炭素間に直接的共有結合を形成する工程であって、前記結合は中間分子を含まない工程と、を含む方法。
【請求項１７】
毛髪及び／又は皮膚に化粧品組成物を塗布するための方法であって、
（ａ）化粧品として許容される担体中に１％〜１００％の重合単位（Ａ）を含むエラストマー性ポリマー、及び任意に少なくとも１種類の化粧品活性成分を含む、請求項１〜１２に記載の化粧品組成物を準備する工程であって、Ｒ3に対するα水素結合の切断により２個の異なる単位（Ａ）のα炭素間に直接的共有結合が形成され、前記結合は中間分子を含まない工程と、
（ｂ）前記組成物を皮膚及び／又は毛髪に塗布する工程と、を含む方法。
【発明の詳細な説明】
【技術分野】
【０００１】
第１の態様に基づけば、本発明は、直接的共有結合によって互いに結合した鎖セグメントを有するエラストマー性ポリマーと、化粧品として許容される担体とを含む化粧品組成物に関する。第２の態様に基づけば、本発明は、更に、化粧品組成物に弾性特性を与えるための前記エラストマー性ポリマーの使用に関する。第３の態様に基づけば、本発明は、ヘアスタイルに長く持続するホールド力、高いセット特性、及び弾性を与えるための化粧品組成物に関する。更なる態様に基づけば、本発明は、直接的共有結合によって互いに結合した鎖セグメントを有する前記エラストマー性ポリマーと、化粧品として許容される担体とを含む前記化粧品組成物を調製するための方法、並びに前記化粧品組成物を皮膚及び／又は毛髪に塗布するための方法に関する。本発明に基づく化粧品組成物は、スキンケア組成物、シェーブケア組成物、及び／又はヘアケア組成物として使用することが可能である。
【背景技術】
【０００２】
化粧品組成物は、使用者の皮膚及び、例えば、毛髪などの角質物質を美化及び／又は治療するために一般的に使用されている。期待される効果に応じて、例えば、スキン及び／又はヘアケア組成物、並びにスキンクレンジング、ヘアクレンジング、ヘアスタイリング、ヘアコンディショニング、ヘアダイング、及び／又はシェービング組成物などの様々な種類の組成物が市場に出回っている。やはり期待される効果に応じて、これらの組成物は例えば液体又は固体組成物などの様々な形態のものであってもよい。これらはまた、様々な種類の成分を含んでもよい。
【０００３】
最も一般的な成分の種類の１つはポリマーである。ポリマーは、モノマーから誘導される単位が重合した骨格鎖又は主鎖を有している。ポリマーは、１種類のモノマー（すなわち、ホモポリマー）、又は少なくとも２つの異なる種類のモノマー（すなわち、コポリマー）の重合によって得ることができる。一般的なモノマーは、アクリル酸モノマー、アクリルアミドモノマー、ビニルピロリドンモノマー、スチレンモノマー、それらの塩、それらの誘導体、又はそれらの混合物である。モノマーのクラス、それらの特定の構造、それらの不飽和度、それらの中和度、ポリマー中のそれらの割合、及び／又は重合プロセスに応じて、ポリマーは特定の性質を示し、特定の効果を準備する。ポリマー特性を更にカスタマイズし、かつ／又はポリマーを目的とする用途により適したものとするためには、例えば、化学基をグラフトしたり、かつ／又は架橋剤を使用してポリマー主鎖を架橋することによってこれらのポリマーを更に改質することができる。
【０００４】
様々な性質を有し、様々な効果を示す様々ポリマーが化粧品組成物への混合に適していることが知られている。市販のポリマーについての広範囲の情報は、Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ，（１２th  ｅｄｉｔｉｏｎ（２００８），Ｐｅｒｓｏｎａｌ  Ｃａｒｅ  Ｐｒｏｄｕｃｔｓ  Ｃｏｕｎｃｉｌ）（以前のＣｏｓｍｅｔｉｃ，Ｔｏｉｌｅｔｒｙ  ａｎｄ  Ｆｒａｇｒａｎｃｅ  Ａｓｓｏｃｉａｔｉｏｎ（ＣＴＦＡ））に示されている。例えば、ポリマーは、エマルション安定剤、懸濁剤、増粘剤、不透明化剤、フィルム形成剤、毛髪固定剤、皮膚保湿剤、及び／又はヘアコンディショニング剤であってもよい。
【０００５】
従来の架橋プロセスは、通常、架橋剤を用いて２個の架橋性単位間に架橋を形成することからなる。２本の異なるポリマー主鎖に含まれる２個の単位が互いに架橋される場合、鎖間架橋が得られる。１本のポリマー主鎖に含まれる２個の単位が互いに架橋される場合、鎖内架橋が得られる。架橋剤は、活性化されると重合した主鎖の２個の異なる単位と２個の共有結合を形成する、少なくとも２官能性の分子である。この架橋剤はそれ自体が最終的な架橋ポリマーに混合され、架橋を構成する。これらの架橋を、本明細書では「間接的架橋」と呼ぶ。その結果、これらの「間接的架橋」は、架橋剤それ自体に由来する中間分子（異なる鎖長の分子）を含む。
【０００６】
これらの架橋の合成に関し、架橋ポリマーを得るには２つの一般的な方法がある。
【０００７】
第１の方法は、重合反応の際のインサイチュ架橋である。これは、特定の比率の架橋剤（二量体であるもの）を重合バッチに加えることによって容易に行うことができる。化粧品用途に適したポリマーの従来の架橋剤の１つとして、式（ＣＨ2＝ＣＨＣＯＮＨ）2ＣＨ2のメチレン−ビス−アクリルアミドがある。メチレン−ビス−アクリルアミドは、アクリルアミドモノマーから誘導される２個の単位間に間接的今日を形成するのに特に適している。他の従来の架橋剤としては、例えば、ジ（メタ）アクリレート、Ｎ−（１−ヒドロキシ−２，２−ジメトキシエチル）アクリルアミド、エチレングリコールジメタクリレート、エチレングリコールジアクリレート、アリルメタクリレート、１，１，１−トリメチロールプロパントリアクリレート、トリアリルアミン、及びテトラアリルオキセタンがある。
【０００８】
第２の方法は、ポリマーの反応基の誘導体化による処理後に行われる架橋である。例えば、ポリ（アクリル酸）中に存在するような酸性基が存在する場合、ジオール架橋剤によりジエステル架橋を、あるいはジアミン架橋剤の補助によってジアミド架橋を形成することが可能である。
【０００９】
いずれの方法も、単独のポリマー鎖間に幾分広い空間が存在する架橋分子を生ずる。エステル結合、エーテル結合、又はアミド結合に基づく架橋は、通常、加水分解により切断されやすく、これにより特に水性媒質中における安定性の点から望ましくない問題が生じうる。
【００１０】
架橋剤を用いたポリマー主鎖の架橋は、例えば、その水溶性、分子量、ガラス転移温度、稠度、溶融挙動、及び／又は多孔度といったポリマーの特性を改変するものである。更に、こうした架橋プロセスでは、通常、ポリマーの弾性特性が変化する。一般に、架橋密度が高くなるほどポリマーの弾性は高くなる。しかしながら、架橋密度が高すぎると架橋ポリマーが脆くなる場合がある。しかしながら、高い剛性及び／又は低い弾性を示すポリマーが準備されることは、こうしたポリマーは組成物の特性、皮膚及び／又は毛髪へのポリマーの塗布の容易性、並びに皮膚及び／又は毛髪に準備する効果に影響を及ぼすために化粧品組成物に混合するうえで好ましくない。代わりに、エラストマー性ポリマー、すなわち弾性特性を有するポリマーを使用することが好ましい。したがって、市販のポリマーの弾性特性を高めることが望まれている。
【００１１】
特に、ヘアスタイルを実現するために使用されるヘアスタイリング組成物は、ヘアスタイルに充分なホールド力及びセット特性を準備するばかりでなく、ヘアスタイルに充分な弾性を与えることが期待される。しかしながら、現在市販されているヘアスタイリングポリマーを含むヘアスタイリング組成物は、ヘアスタイルに長く持続するホールド力及び高いセット特性を準備するものであるが、これにより与えられる弾性は限定されているか、まったく与えられない場合もある。したがって、市販のヘアスタイリングポリマーの弾性特性を高めることが求められている。
【００１２】
例えば、互いに共有結合により直接結合されたポリマー鎖のセグメントを有する超吸収性ポリマーを製造するためのプロセスなどの、代替的な架橋プロセスが異なる技術分野において既に知られている。これらの超吸収性材料は、おむつ、トレーニングパンツ、成人用失禁製品及び女性用ケア製品などの吸収性物品においてこうした製品の全体的な嵩を小さくする一方でこれらの吸収能力を高める目的で一般的に使用されている。例えば、欧州特許出願公開第ＥＰ  １  ５６８  ３８５  Ａ１号を参照されたい。
【先行技術文献】
【特許文献】
【００１３】
【特許文献１】欧州特許出願公開第ＥＰ  １  ５６８  ３８５  Ａ１号
【非特許文献】
【００１４】
【非特許文献１】Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ，（１２th  ｅｄｉｔｉｏｎ（２００８），Ｐｅｒｓｏｎａｌ  Ｃａｒｅ  Ｐｒｏｄｕｃｔｓ  Ｃｏｕｎｃｉｌ）（以前のＣｏｓｍｅｔｉｃ，Ｔｏｉｌｅｔｒｙ  ａｎｄ  Ｆｒａｇｒａｎｃｅ  Ａｓｓｏｃｉａｔｉｏｎ（ＣＴＦＡ））
【発明の概要】
【発明が解決しようとする課題】
【００１５】
弾性が向上した化粧品組成物が常に必要とされている。詳細には、高い水溶性、稠度、及び／又は多孔性、並びに高い弾性特性を有する化粧品組成物が必要とされている。また、架橋剤を使用する従来の架橋法に代わるプロセスによって得られる架橋ポリマーを含む化粧品組成物が必要とされている。詳細には、ヘアスタイルに、長く持続する、高いセット特性のみならず更に弾性を与えるヘアスタイリング組成物が必要とされている。
【課題を解決するための手段】
【００１６】
第１の態様に基づけば、本発明は、化粧品として許容される担体中に、１％〜１００％の重合単位（Ａ）を含むエラストマー性ポリマーを含む化粧品組成物に関するものであり、
前記単位（Ａ）が、その非架橋形態において、Ｒ3に対するα水素を有する少なくとも１個の炭素を含み、かつ一般式Ｉを有する。すなわち、
【００１７】
【化１】
2013507375.tif 000003
［式中、Ｒ3は、
（ａ）カルボキシル誘導体、チオカルボキシル誘導体；
（ｂ）カルボニル誘導体、チオカルボニル誘導体、イミン誘導体；
（ｃ）水酸基誘導体；
（ｄ）アリールラジカル、ヘテロアリールラジカル；
（ｅ）飽和環状ラジカル；
（ｆ）アルコキシ誘導体；
（ｇ）アミノ誘導体、アミド誘導体、イミド誘導体；
（ｈ）リン誘導体；
（ｉ）硫黄誘導体；
（ｊ）スズ誘導体；
（ｋ）シリカ誘導体；
（ｌ）アルキン誘導体；
（ｍ）複素環式で更にＲ２を含むもの、からなる群から選択され、
Ｒ1、Ｒ2、Ｒ4、及びＲ5は同じか又は異なり、水素、Ｃ1〜Ｃ22の飽和アルキル誘導体、Ｃ1〜Ｃ22の不飽和アルキル誘導体、水酸基誘導体、Ｃ1〜Ｃ22のアルコキシ誘導体、カルボキシル誘導体、チオカルボキシル誘導体、アミノ誘導体、アミノアルキル誘導体、アミノジアルキル誘導体、アミノトリアルキル誘導体、テトラアルキルアンモニウム誘導体、アミド誘導体、イミド誘導体、スルフィド誘導体、スルホキシド誘導体、スルホン誘導体、ホスファイト誘導体、ホスホン誘導体、ホスホネート誘導体、スズ誘導体及びシリカ誘導体、アリール誘導体、Ｃ1〜Ｃ7のアリール誘導体、ヘテロアリール誘導体、Ｃ1〜Ｃ7のヘテロアリール誘導体、シアノ誘導体、アルキニル誘導体からなる群から選択され、
添え字ｍ、ｏ、ｎは互いに独立であり、ｍ≧０、ｏ≧０、かつｎ≧１であり、
Ｒ3に対するα水素結合が切断されることにより２個の異なる単位（Ａ）のα炭素間に直接的共有結合が形成され、前記結合は中間分子を含まない。
【００１８】
第２の態様に基づけば、本発明は、化粧品組成物に弾性特性を与えるための、本発明の第１の態様において定義した前記エラストマー性ポリマーの使用に関する。
【００１９】
第３の態様に基づけば、本発明は、ヘアスタイルに長く持続するホールド力、高いセット特性、及び弾性を与えるための、本発明の第１の態様において定義した組成物の使用に関する。
【００２０】
第４及び第５の態様に基づけば、本発明は、本発明の第１の態様において定義した、化粧品組成物を調製するための方法に関する。
【００２１】
第６の態様に基づけば、本発明は、毛髪及び／又は皮膚に、本発明の第１の態様において定義した化粧品組成物を塗布するための方法に関する。
【００２２】
本明細書で使用するところの「エラストマー性」なる用語は、ポリマーを硬くしすぎることなくポリマーに弾性を与えるような所定の架橋度に架橋された一群のポリマーのことを意味する。前記のポリマーは、通常、室温よりも低いガラス転移温度によって特徴付けられる。前記エラストマーは架橋されていない直鎖状ポリマーと、完全に架橋されたポリマー（熱硬化性樹脂）の間の中間的なカテゴリーに分類される。
【００２３】
本明細書で使用するところの「単位（Ａ）」なる表現は、ポリマーを構成し、少なくとも１個の炭素原子及びその置換基を含み、他の単位と重合してポリマー鎖を形成する、モノマーの１つの繰り返し単位を意味する。前記単位は、モノマー性分子（Ａ）、又はモノマー（Ａ）から誘導される。
【００２４】
本明細書で使用するところの「Ｒ3」なる表現は、α水素結合の切断を可能にする電子吸引基のことを意味する。
【００２５】
本明細書で使用するところの「光反応物質」なる表現は、２個の第１のラジカルを生成するために、飽和ポリマー主鎖の電子吸引基に対するα位の水素ラジカルを前記ラジカルが引き抜くように、紫外線によって活性化される反応物質のことを意味する。
【００２６】
本明細書で使用するところの「直接的共有結合」なる表現は、２個の異なる単位（Ａ）のα炭素原子が、Ｒ3に対する炭素水素結合の切断により共有結合によって互いに結合される、すなわち、「分子」なる表現が少なくとも１個の原子を意味するものとして前記共有結合が中間分子を含まないことを意味する。本発明との関連において前記の「直接的共有結合」は、１個のポリマー鎖内の重合プロセスの際に２個の隣り合う単位の間に形成される共有結合とは異なる。これに対し、前記の「直接的共通結合」は、ポリマーが形成された（重合工程）後の第２の工程（架橋工程）において形成される。
【００２７】
本明細書で使用するところの「ポリマー」なる表現は、１種類のモノマー（Ａ）の重合によって形成されるホモポリマー、及び、少なくとも２種類のモノマー（モノマー（Ａ）とモノマー（Ｂ））の重合によって形成されるコポリマーの両方を意味する。コポリマーは、２個よりも多いコモノマーを含んでもよい。「ポリマー」なる表現はまた、少なくとも１個のホモポリマーと、少なくとも１個の他のホモポリマー、又はコポリマー、又は少なくとも２個のコポリマーのブレンドとのブレンドを意味する。ポリマーブレンドは、そのガラス転移温度ＴgBがその成分のガラス転移温度の重み付き平均と概ね等しいことによって特徴付けられる。例えば、５０％ホモポリマー（Ａ）と５０％ホモポリマー（Ｂ）とから形成されるポリマーブレンドのガラス転移温度ＴgA、Bは、（ＴgA＋ＴgB）／２に概ね等しい。
【００２８】
本明細書で使用するところの、ある成分の「重量％」及び「重量に基づいた比率（％）」なる表現は、特に指定されないかぎり、活性成分の比率（％）を意味し、この活性物質が構成する原材料の比率（％）を意味するものではない（実施例を参照）。
【００２９】
特に指定されないかぎり、本明細書における比率（％）、比、及び割合はすべて重量に基づいたものである。
【図面の簡単な説明】
【００３０】
本明細書は、本発明を詳細に指摘しかつ、明確に特許請求する「特許請求の範囲」をもって結論とするものであるが、本発明は、以下の好ましい実施形態の説明を添付の図面と併せて考慮することにより、より深い理解がなされるものと考えられる。なお、図面中、同様の参照符合は同様の要素を示すものである。
【図１】ポリ（ビニルアルコール）について行ったＤＭＡ試験を用い、損失弾性率、貯蔵弾性率、及びｔａｎ  δ（損失弾性率／貯蔵弾性率）を紫外線照射時間（分）の関数として示すグラフ。
【図２】ポリ（ビニルピロリドン）について行った紫外線レオロジー測定値を用いたｔａｎ  δ（＝損失弾性率／貯蔵弾性率）の挙動を示すグラフ。
【発明を実施するための形態】
【００３１】
第１の態様に基づけば、本発明は、化粧品として許容される担体中に、１％〜１００％の重合単位（Ａ）を含むエラストマー性ポリマーを含む化粧品組成物に関するものであり、
前記単位（Ａ）は、その非架橋形態において、Ｒ3に対するα水素を有する少なくとも１個の炭素を含み、かつ一般式Ｉを有する。すなわち、
【００３２】
【化２】
2013507375.tif 000004
［式中、Ｒ3は、カルボキシル誘導体、チオカルボキシル誘導体、カルボニル誘導体、チオカルボニル誘導体、イミン誘導体、水酸基誘導体、アリールラジカル、ヘテロアリールラジカル、飽和環状ラジカル、アルコキシ誘導体、アミノ誘導体、アミド誘導体、イミド誘導体、リン誘導体、硫黄誘導体、スズ誘導体、シリカ誘導体、アルキン誘導体、複素環式で更にＲ2を含むもの、からなる群から選択され、
Ｒ1、Ｒ2、Ｒ4、及びＲ5は同じか又は異なり、水素、Ｃ1〜Ｃ22の飽和アルキル誘導体、Ｃ1〜Ｃ22の不飽和アルキル誘導体、水酸基誘導体、Ｃ1〜Ｃ22のアルコキシ誘導体、カルボキシル誘導体、チオカルボキシル誘導体、アミノ誘導体、アミノアルキル誘導体、アミノジアルキル誘導体、アミノトリアルキル誘導体、テトラアルキルアンモニウム誘導体、アミド誘導体、イミド誘導体、スルフィド誘導体、スルホキシド誘導体、スルホン誘導体、ホスファイト誘導体、ホスホン誘導体、ホスホネート誘導体、スズ誘導体及びシリカ誘導体、アリール誘導体、Ｃ1〜Ｃ7のアリール誘導体、ヘテロアリール誘導体、Ｃ1〜Ｃ7のヘテロアリール誘導体、シアノ誘導体、アルキニル誘導体からなる群から選択され、
添え字ｍ、ｏ、ｎは互いに独立であり、ｍ≧０、ｏ≧０、かつｎ≧１であり、
α水素のホモリティックな切断により２個の異なる単位（Ａ）のα炭素間に直接的共有結合が形成され、前記結合は中間分子を含まない］。
【００３３】
本発明者らは、一部のポリマーセグメントが直接的共有結合（すなわち、中間分子を含まない結合）によって互いに結合したエラストマー性ポリマー、又はエラストマーが充分な弾性特性を示すことを期せずして見出した。これは、架橋ポリマーの弾性特性を変化／低減させる傾向のある、架橋剤を使用する従来の架橋プロセスとは異なる点である。いずれの理論にも束縛されずにいうならば、本明細書で述べるような架橋技術によれば、より高い架橋密度を示す架橋ポリマーを得ることができるものと考えられる。実際、反応が、ポリマーの飽和炭素主鎖中に存在するラジカル水素を介して起こり、したがって、ポリマー内の「官能基」の存在のみに依存するものではないことから、得られる架橋密度がより高くなり、従来と比較して直接的共有結合が（コ）ポリマー全体により均一に分布することになる。
【００３４】
本発明者らは、このようなポリマーを混合した、例えば、スキン及び／又はヘアケア組成物、スキン及び／又はヘアクレンジング組成物、ヘアスタイリング組成物、ヘアコンディショニング組成物、ヘアダイング組成物、及び／又はシェービング組成物などの化粧品組成物が、特に組成物の特性、塗布の容易性、並びに皮膚及び／又は毛髪に準備される効果に関して向上した性能を示すことを更に期せずして見出した。いずれの理論にも束縛されずにいうならば、このような向上した性能は、高い架橋密度、及びこれらの新たに生成されたエラストマー性ポリマー全体にわたった直接的共有結合のより均一な分布によるものと考えられる。詳細には、こうしたポリマーは、ヘアスタイリング組成物に混合するうえで特に適している。前記の組成物は、ヘアスタイルに長く持続するホールド力及び高いセット特性とともに弾性を与えるものである。
【００３５】
ポリマー鎖が１００％よりも少ない単位（Ａ）を含んでいる場合、前記ポリマー鎖は、α水素を含まず、直接的共有結合を形成するのに適さない単位（Ｂ）を更に含む。前記単位（Ｂ）は、例えば、メタクリル酸及びその誘導体であってもよい。一実施形態では、エラストマー性ポリマーは、１〜１００％の重合単位（Ａ）及び０％〜９９％の重合単位（Ｂ）を含みうる。
【００３６】
エラストマー性ポリマーは、１％〜１００％の重合単位（Ａ）を含むポリマー鎖を含む。前記単位（Ａ）は、従来の重合法を用いて重合されるモノマー（Ａ）から誘導される。ポリマー鎖は、飽和ポリマー鎖であることが好ましい。
【００３７】
前記単位（Ａ）は、Ｒ3に対するα水素を有する少なくとも１個の炭素原子を含み、かつ下記一般式Ｉを有する。
【００３８】
【化３】
2013507375.tif 000005
【００３９】
単位（Ａ）は、カルボキシル誘導体、チオカルボキシル誘導体、カルボニル誘導体、チオカルボニル誘導体、イミン誘導体、水酸基誘導体、アリールラジカル、ヘテロアリールラジカル、飽和環状ラジカル、アルコキシ誘導体、アミノ誘導体、アミド誘導体、イミド誘導体、リン誘導体、硫黄誘導体、スズ誘導体、シリカ誘導体、アルキン誘導体、複素環で更にＲ2を含むもの、又はこれらの組み合わせからなる群から選択される置換基Ｒ3を有する。好ましくは、単位（Ａ）は、カルボキシル誘導体、カルボニル誘導体、チオカルボニル誘導体、イミン誘導体、水酸基誘導体、アルコキシ誘導体、アミノ誘導体、アミド誘導体、又はこれらの組み合わせからなる群から選択される置換基Ｒ3を有する。より好ましくは、単位（Ａ）は、アクリル酸、アクリルアミド、マレイン酸、ビニルアルコール、酢酸ビニル、ビニルメチルエーテル、ビニルピロリドン、ビニルホルムアミド、それらの誘導体、それらの塩、又はそれらの組み合わせからなる群から選択される。更により好ましくは、単位（Ａ）は、アクリル酸、アクリルアミド、ビニルアルコール、酢酸ビニル、ビニルピロリドン、それらの誘導体、それらの塩、又はそれらの組み合わせからなる群から選択される。
【００４０】
Ｒ3がカルボキシル誘導体である場合、単位（Ａ）は、アクリル酸、アクリルアミド、それらの誘導体、それらの塩、又はそれらの組み合わせからなる群から選択することができる。Ｒ3が水酸基誘導体である場合、単位（Ａ）は、ビニルアルコール、その誘導体、それらの塩、又はそれらの組み合わせからなる群から選択することができる。Ｒ3がアルコキシ誘導体である場合、単位（Ａ）は、酢酸ビニル、ビニルメチルエーテル、それらの誘導体、それらの塩、又はそれらの組み合わせからなる群から選択することができる。Ｒ3がアミノ誘導体である場合、単位（Ａ）は、ビニルピロリドン、ビニルホルムアミド、それらの誘導体、それらの塩、又はそれらの組み合わせからなる群から選択することができる。Ｒ3が更にＲ2を含む複素環の一部である場合、単位（Ａ）は、マレイン酸、その誘導体、それらの塩、又はそれらの組み合わせからなる群から選択することができる。
【００４１】
置換基Ｒ1、Ｒ2、Ｒ4及びＲ5は互いに独立である。Ｒ1、Ｒ2、Ｒ4及びＲ5は同じか又は異なる置換基であってもよい。Ｒ1、Ｒ2、Ｒ4、及びＲ5は、水素、Ｃ1〜Ｃ22の飽和アルキル誘導体、Ｃ1〜Ｃ22の不飽和アルキル誘導体、水酸基誘導体、Ｃ1〜Ｃ22アルコキシ誘導体、カルボキシル誘導体、チオカルボキシル誘導体、アミノ誘導体、アミノアルキル誘導体、アミノジアルキル誘導体、アミノトリアルキル誘導体、テトラアルキルアンモニウム誘導体、アミド誘導体、イミド誘導体、スルフィド誘導体、スルホキシド誘導体、スルホン誘導体、ホスファイト誘導体、ホスホン誘導体、ホスホネート誘導体、スズ誘導体及びシリカ誘導体、アリール誘導体、Ｃ1〜Ｃ7のアリール誘導体、ヘテロアリール誘導体、Ｃ1〜Ｃ7のヘテロアリール誘導体、シアノ誘導体、アルキニル誘導体からなる群から選択される。また、Ｒ4は、更にＲ2を含む複素環の一部であってもよい。
【００４２】
添え字ｍ、ｏ、ｎは互いに独立であり、ｍ≧０、ｎ≧１、かつｏ≧０である。好ましくは、ｍ＝０、ｏ＝１０、かつｎ＝１である。
【００４３】
本エラストマー性ポリマーは、架橋剤を使用して間接的共有結合を形成する従来の架橋プロセスとは異なる架橋プロセスを用いて得られる。前記プロセスは、α水素の切断によって２個の異なる単位（Ａ）のα炭素間に直接的共有結合を形成する工程を含む。前記の直接的共有結合は、中間分子を含まない点で間接的共有結合とは異なる。従来のポリマーは、エラストマー性ポリマーを得るために化粧品組成物に混ぜる前に直接的共有結合によって架橋することができる。また、従来のポリマーは、化粧品組成物に混ぜた後で直接的共有結合によって架橋することもできる。
【００４４】
直接的共有結合は、１本のポリマー鎖内の２個の単位（Ａ）の間に形成される場合があり、この結合は鎖内直接的共有結合である。直接的共有結合は、２本の異なるポリマー鎖の２個の単位（Ａ）の間に形成される場合もあり、この結合は鎖間直接的共有結合である。
【００４５】
好ましくは、直接的共有結合は、１７０ｎｍ〜４００ｎｍの波長の紫外線照射に、０．００１秒〜２２，０００秒間、単位（Ａ）に対する比が０．０１〜１である光反応剤の存在下、かつ架橋剤の非存在下で、ポリマーの曝露時に形成される。より好ましくは、直接的共有結合は０℃〜９５℃の温度で形成される。
【００４６】
また、直接的共有結合は、単位（Ａ）に対する比が０．０１〜１である活性化された光反応剤の存在下、かつ架橋剤の非存在下でも形成される。好ましくは直接的共有結合は２０℃〜７０℃の温度で形成される。光反応剤は、１７０ｎｍの波長の紫外線照射に、０．００１秒〜２２，０００秒間曝露することで活性化することができる。
【００４７】
本明細書出使用するところの「光反応剤」なる表現は、光、特に紫外線によって照射される際にフリーラジカルを生成する物質のことを意味する。本発明者らは、直接的共有結合を形成するためには、活性化された形態で、単位（Ａ）に対する特定の比（重量比）で存在する光反応剤の使用が不可欠であることを期せずして見出した。光反応剤の活性化は、１７０ｎｍ〜４００ｎｍの波長の紫外線照射に、０．００１秒〜２２，０００秒間曝露することで行われる。光反応剤の活性化、及び直接的共有結合の形成は同時に起こりうる。また、光反応剤の活性化は直接的共有結合の形成の前に行ってもよい。直接的共有結合の形成の前に光反応剤を活性化することは、ポリマーが照射によるダメージから保護されることから好ましい。１７０ｎｍ〜４００ｎｍの波長の紫外線照射の使用は、好ましい光活性剤が紫外線のみを吸収することから不可欠である。単位（Ａ）に対する比（重量比）が０．０１〜１となるように光反応剤を使用することも、直接的共有結合を形成するうえで不可欠である。０．０１未満の比（重量比）を用いた場合、直接的共有結合は形成されないものと予想される。前記の比は、好ましくは０．０１〜０．４、より好ましくは０．０３〜０．３である。
【００４８】
光活性剤は過硫酸塩であってもよい。好ましくは、過硫酸塩は、過硫酸ナトリウム、過硫酸カリウム、過硫酸アンモニウム、又はそれらの混合物からなる群から選択される。過硫酸塩の使用は、過硫酸塩は取り扱いが容易であり、水に対する溶解度が高く、各々のホモリティックな切断で２個の同じラジカルを同時に生成することから好ましい。
【００４９】
０．０１％〜１００％の単位（Ａ）を直接的共有結合によって架橋することができる。０．１％〜５０％の単位（Ａ）が架橋されることが好ましい。１％〜５％が架橋されることがより好ましい。単位（Ａ）の一部のみが直接的共有結合によって架橋される場合、エラストマー性ポリマーは、架橋形態の単位（Ａ）と、非架橋形態の単位（Ａ）とを含む。弾性度は、架橋度、すなわち架橋される単位（Ａ）の割合に応じて変わる。
【００５０】
Ｒ3に対するα水素を有する少なくとも１個の炭素を有する単位（Ａ）を１％〜１００％含む、化粧品組成物において従来より用いられているあらゆるポリマーが、直接的共有結合を架橋し、本明細書の化粧品組成物に混合するうえで適している。
【００５１】
前記のポリマーは非架橋ポリマーであってもよく、あるいは架橋剤を使用する従来の架橋プロセスを用いて架橋されたポリマーであってもよい。前記のポリマーが架橋ポリマーである場合、直接的共有結合を形成し、エラストマー性ポリマーを得るために本方法によって更に架橋することができる。その場合、これらのエラストマー性ポリマーは、「間接的共有結合」（すなわち、従来の架橋）及び「直接的共有結合」を含むことになる。
【００５２】
前記のポリマーは、エマルション安定剤、懸濁剤、増粘剤、不透明化剤、フィルム形成剤、毛髪固定剤、皮膚保湿剤、及び／又はヘアコンディショニング剤であってもよい。好ましくは前記のポリマーは、ヘアスタイリングポリマーとも呼ばれる毛髪固定剤である。前記のポリマーは、アニオン性ポリマー、カチオン性ポリマー、両親媒性ポリマー、非イオン性ポリマー、又はこれらの組み合わせからなる群から選択することができる。これについては、Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ  ａｎｄ  Ｈａｎｄｂｏｏｋ，（１２th  ｅｄｉｔｉｏｎ（２００８），Ｐｅｒｓｏｎａｌ  Ｃａｒｅ  Ｐｒｏｄｕｃｔｓ  Ｃｏｕｎｃｉｌ）（以前のＣｏｓｍｅｔｉｃ，Ｔｏｉｌｅｔｒｙ  ａｎｄ  Ｆｒａｇｒａｎｃｅ  Ａｓｓｏｃｉａｔｉｏｎ（ＣＴＦＡ））に示されるポリマーを参照されたい。適当なアニオン性ポリマーとしては、ポリアクリル酸、アクリレート／ｔ−ブチルアクリルアミドコポリマー（ビー・エー・エス・エフ社（BASF Corporation）よりＵｌｔｒａｈｏｌｄ  ８の商品名で市販されるもの）、ＡＭＰ−アクリレートコポリマー（例えば、アクゾノーベル・サーフィス社（AzkoNobel Surface Corporation）より販売されるＤｙｎａｍＸ）、ＶＡ／クロトネートコポリマー（例えば、クラリアント・インターナショナル社（Clariant International Ltd.）より販売されるＬｕｖｉｓｅｔ  ＣＡ）、イソブチレン／エチルマレイミド／ヒドロキシエチルマレイミドコポリマー（例えば、インターナショナル・スペシャルティー・プロダクツ社（International Specialty Products）より販売されるＡｑｕａｆｌｅｘ  ＦＸ  ６４）、メチルビニルエーテルと無水マレイン酸又はマレイン酸とのコポリマーであるＰＶＭ／ＭＡコポリマー（例えば、インターナショナル・スペシャルティー・プロダクツ社（International Specialty Products）より販売されるＧａｎｔｒｅｚ  ＡＮ−１１９／１３９／１４９／１６９，Ｓ−９５／９７）、ＰＶＭ／ＭＡコポリマーのエチル（又はブチル、又はプロピル）エステル（例えば、インターナショナル・スペシャルティー・プロダクツ社（International Specialty Products）より販売されるＧａｎｔｒｅｚ  Ａ−４２５９／ＥＳ  ４２５／ＥＳ  ４３５／Ｖ−４２５）、アクリルアミド／アクリロイルジメチルタウリン酸ナトリウム／アクリル酸コポリマー（例えば、ローム・アンド・ハース社（Rohms and Haas Company,Inc.）より販売されるＡｃｕｄｙｎｅ  ＳＣＰ）、アクリレート／ヒドロキシエステルアクリレートコポリマー（例えば、ローム・アンド・ハース社（Rohms and Haas Company,Inc.）より販売されるＡｃｕｄｙｎｅ  ＤＨＲ）を使用することができる。適当なカチオン性ポリマーとしては、ポリクオタニウム−１１、ポリクオタニウム−１６、及びポリクオタニウム−６８を使用することができる。適当な両親媒性ポリマーとしては、オクチルアクリルアミド／アクリレート／ブチルアミノエチルメチルアクリレートコポリマー（例えば、アクゾノーベル・サーフィス社（AzkoNobel Surface Corporation）より販売されるＡｍｐｈｏｍｅｒ）、ポリビニルアルコール（例えば、セラニーズ・ケミカルズ社（Celanese Chemicals）より販売されるｃｅｌｖｏｌ）、ビニルピロリドン／酢酸ビニルコポリマー（例えば、ビー・エー・エス・エフ社（BASF corporation）より販売されるＬｕｖｉｓｋｏｌ  ＶＡ−３７Ｅ／７３Ｅ／６４  Ｐｏｗｄｅｒ／６４Ｗ／７３Ｗ）、ポリビニルメチルエーテル（例えば、インターナショナル・スペシャルティー・プロダクツ社（International Specialty Products）より販売されるＧａｎｔｒｅｚ  Ｍ−１５４）、ポリビニルピロリドン（例えば、ビー・エー・エス・エフ社（BASF corporation）より販売されるＬｕｖｉｓｋｏｌ  Ｋ３０／Ｋ９０／Ｋ１７／Ｋ８０／Ｋ９０）、ポリビニルホルムアミド、ポリスチレンスルホン酸ナトリウム（例えば、アクゾノーベル・サーフィス社（AzkoNobel Surface Corporation）より販売されるＦｌｅｘａｎ  ＩＩ）を使用することができる。
【００５３】
本発明者は、上記に示したもののような、化粧品組成物に従来より使用されている架橋ポリマーは、これらのポリマーの弾性特性を高め、ポリマーに弾性特性を付与することができるものであることを期せずして見出した。例えば、直接的共有結合により架橋されたポリアクリル酸、ポリビニルピロリドン、又はポリ酢酸ビニルは、従来のポリアクリル酸、ポリビニルピロリドン、又はポリ酢酸ビニルと比較して優れた弾性特性を示す（これらの従来のポリマーは、架橋されていないか又は間接的共有結合によって架橋されている（すなわち、架橋剤を使用する））。これらのポリマーを化粧品組成物に混合することにより、特に組成物の特性、塗布の容易性、並びに皮膚及び／又は毛髪に与えられる効果に関して向上した性能が実現される。詳細には、これらのポリマーをヘアスタイリング組成物に混合することによりヘアスタイルに充分な弾性が与えられる。ヘアスタイルの弾性は、例えば、カール保持試験を用いて評価することができる。
【００５４】
本発明に基づく組成物は、更に化粧品として許容される担体を含む。前記担体は、溶液、エマルション、固体担体、分散液、懸濁液、ムース、ジェル、ワックス、多相性組成物から選択することができる。
【００５５】
本発明に基づく組成物は、額、頬及び首、腕及び脚などの皮膚、並びに毛髪及び顔ひげなどの角質繊維に塗布することができる。前記組成物は、リーブオン組成物として、又はリンスオフ組成物として塗布することができる。
【００５６】
本発明に基づく組成物は化粧品成分、好ましくは０．００１％〜５０％の少なくとも１種類の化粧品成分を更に含んでもよい。好ましくは、前記化粧品活性成分は、乳化剤／界面活性剤；構造化剤；非エラストマー性増粘剤；酸化防止剤／ラジカルスカベンジャー；キレート剤及び金属イオン封鎖剤；落屑剤／剥離剤；皮膚美白剤；スキン及びヘアコンディショニング剤；ヘアスタイリング剤；縮れ防止剤；抗しわ活性成分／抗萎縮剤；抗セルライト剤；タンニング剤；抗ニキビ剤；スキンフレッシュニング、スキンスージング及びスキンヒーリング活性成分；抗炎症剤；クレンジング剤；泡立ち剤；ひげ濡らし剤；抗微生物、抗細菌及び抗真菌活性成分；サンスクリーン活性成分及び日焼け止め剤；光沢増強剤；粘度調整剤；ｐＨ調整剤；固体粒子；保湿剤及び皮膚軟化剤；電解質；ビタミン類、その誘導体及びその塩；天然抽出物及びその誘導体；ペプチド；着色剤；防腐剤；芳香剤及び香料；噴射剤、又はこれらの混合物からなる群から選択される。より好ましくは、前記化粧品活性成分は、ヘアスタイリング組成物に混合するうえで適した成分である。
【００５７】
本発明に基づく組成物は、スキンケア組成物又はヘアケア組成物から選択することができる。好ましくは、組成物は、スキンクレンジング、ヘアクレンジング、ヘアスタイリング、ヘアコンディショニング及び／又はシェービング組成物、又はそれらの組み合わせである。より好ましくは、前記組成物はヘアスタイリング組成物である。
【００５８】
本発明者らは、ヘアスタイリング組成物にエラストマー性ヘアスタイリングポリマーを混合すると、前記組成物が毛髪に塗布される際に高い性能を発揮することから特に効果的であることを期せずして見出した。実際、前記組成物はヘアスタイルに長く持続する高いセット特性とともに弾性を与えるものである。ヘアスタイルに付与されるこのような弾性は、従来のヘアスタイリングポリマー、すなわち直接的共有結合によって架橋されていないポリマーを混合したヘアスタイリング組成物を塗布した場合に毛髪に付与される弾性と比較して優れたものである。
【００５９】
第２の態様に基づけば、本発明は、化粧品組成物に弾性特性を与えるための上記に定義した前記エラストマー性ポリマーの使用に関する。本発明者らは、こうしたエラストマー性ポリマーの使用は、直接的共有結合を含まない市販のポリマーと比較して、化粧品組成物の弾性特性を向上させることを効果的かつ期せずして見出した。
【００６０】
第３の態様に基づけば、本発明は、ヘアスタイルに長く持続するホールド力、高いセット特性、及び弾性を与えるための上記に定義した組成物の使用に関する。本発明者らは、直接的共有結合を含むエラストマー性ポリマーを含むヘアスタイリング組成物は、ヘアスタイルに充分な弾性を付与するうえで有用であることを効果的かつ期せずして見出した。
【００６１】
第４の態様に基づけば、本発明は、本発明の第１の態様において定義した化粧品組成物を調製するための方法に関するものであり、前記方法は、
（ａ）１％〜１００％の重合単位（Ａ）を含むポリマーを準備する工程と、
（ｂ）Ｒ3に対するα水素結合の切断により前記ポリマーの２個の異なる単位（Ａ）のα炭素間に直接的共有結合を形成することによりエラストマー性ポリマーを得る工程であって、前記結合は中間分子を含まない工程と、
（ｃ）化粧品として許容される担体、及び必要に応じて用いられる少なくとも１種類の化粧品活性成分を含む化粧品組成物を準備する工程と、
（ｄ）前記化粧品組成物に前記エラストマー性ポリマーを混ぜる工程と、を含む。
【００６２】
工程（ｂ）は、前記ポリマーを、１７０ｎｍ〜４００ｎｍの波長の紫外線照射に、０．００１秒〜２２，０００秒間、単位（Ａ）に対する比が０．０１〜１である光反応剤の存在下かつ架橋剤の非存在下で、必要に応じて０℃〜９５℃の温度で曝露することによって行うことができる。
【００６３】
また、工程（ｂ）は、（ｂ１）光反応剤を与え、次いで（ｂ２）前記光反応剤を１７０ｎｍの波長の紫外線照射に０．００１秒〜２２，０００秒間、曝露することで活性化し、次いで（ｂ３）前記ポリマーを、単位（Ａ）に対する比が０．０１〜１となるような前記活性化された光反応剤と、架橋剤の非存在下で混合することによって直接的共有結合を形成するように、幾つかのサブ工程を含んでもよい。
【００６４】
１〜１００％の重合単位（Ａ）、光反応剤、化粧品として許容される担体、及び必要に応じて用いられる化粧品活性成分を含む適当なポリマーについて上記に詳細に述べた。
【００６５】
第５の態様に基づけば、本発明は、本発明の第１の態様において定義した化粧品組成物を調製するための方法に関するものであり、前記方法は、
（ａ）化粧品として許容される担体、及び必要に応じて用いられる少なくとも１種類の化粧品活性成分を含む化粧品組成物を準備する工程と、
（ｂ）１％〜１００％の重合単位（Ａ）を含むポリマーを前記化粧品組成物に混ぜる工程と、
（ｃ）エラストマー性ポリマーを得るために、Ｒ3に対するα水素結合の切断により前記ポリマーの２個の異なる単位（Ａ）のα炭素間に直接的共有結合を形成する工程であって、前記結合は中間分子を含まない工程と、を含む。
【００６６】
工程（ｃ）は、前記組成物、したがって前記ポリマーを、１７０ｎｍ〜４００ｎｍの波長の紫外線照射に、０．００１秒〜２２，０００秒間、単位（Ａ）に対する比が０．０１〜１である光反応剤の存在下かつ架橋剤の非存在下で、必要に応じて０℃〜９５℃の温度で曝露することによって行うことができる。
【００６７】
また、工程（ｃ）は、（ｃ１）光反応剤を与え、次いで（ｃ２）前記光反応剤を１７０ｎｍの波長の紫外線照射に０．００１秒〜２２，０００秒間、曝露することで活性化し、次いで（ｃ３）前記ポリマーを、単位（Ａ）に対する比が０．０１〜１となるような前記活性化された光反応剤と、架橋剤の非存在下で混合することによって直接的共有結合を形成する、幾つかのサブ工程を含んでもよい。
【００６８】
光反応剤、化粧品として許容される担体、及び必要に応じて用いられる化粧品活性成分を含む適当なポリマーについて上記に詳細に述べた。
【００６９】
第６の態様では、本発明は、毛髪及び／又は皮膚に化粧品組成物を塗布するための方法に関するものであり、前記方法は、
（ａ）化粧品として許容される担体中に１％〜１００％の重合単位（Ａ）を含むエラストマー系ポリマー、及び必要に応じて少なくとも１種類の化粧品活性成分を含む、本発明の第１の態様において定義した化粧品組成物を準備する工程であって、Ｒ3に対するα水素結合の切断により２個の異なる単位（Ａ）のα炭素間に直接的共有結合が形成され、前記結合は中間分子を含まない工程と、
（ｂ）前記組成物を皮膚及び／又は毛髪に塗布する工程と、を含む。
【００７０】
前記組成物は、任意の適当な方法、特に上記に詳細に述べた本発明の第４及び第５の態様に基づいた方法によって得ることができる。
【実施例】
【００７１】
以下の実施例は、本発明の範囲に含まれる好ましい実施形態を更に説明、実証するものである。本発明には、本発明の範囲から逸脱することなく多くの変形形態が可能であることから、これらの実施例はあくまで例示を目的とするものであり、本発明を限定するものとして解釈すべきではない。
【００７２】
これらの実施例において示される重量はすべて、活性物質及び／又は溶媒及び／又は副生成物を含む、市販の材料の重量である。
【００７３】
実施例１−ポリマーの「直接的架橋」−一般的手順
１０００ｍＬの前記ポリマー（分子量≒５０  ０００〜２００  ０００ｇ／ｍｏｌ）の５％〜１０％溶液に、１０重量％〜１５重量％のペルオキソ二硫酸アンモニウムのポリマーを加える。温度を２５℃〜８５℃とする。試料を攪拌し、放射スペクトルが２２０ｎｍ〜３００ｎｍの紫外線を含むように照射する。１〜６０分間の照射後、「直接的」架橋が形成される。ポリマーが単位（Ａ）及び単位（Ｂ）の両方を含むものである場合、その比は単位（Ａ）に対する光活性剤の比と関係する。
【００７４】
実施例２−ポリビニルアルコールの「直接的架橋」
ａ）１０００ｍＬのポリビニルアルコール（分子量≒２００  ０００ｇ／ｍｏｌ，加水分解度≧８５％）の５％溶液に、ペルオキソ二硫酸アンモニウム（＝ポリマーの量の２０％）を加えた。温度を５０℃とした。試料を攪拌し、浸漬型中圧水銀ランプにより照射した。放射スペクトルは２２０ｎｍ〜３００ｎｍの紫外線を含むものである。１０分間の照射後、先の薄い溶液が濃い粘稠ゲルに変化した。
ｂ）１０００ｍＬのポリビニルアルコール（分子量≒２００  ０００ｇ／ｍｏｌ，加水分解度≧８５％）の５％（重量比）溶液に、１０ｇのペルオキソ二硫酸アンモニウム（＝ポリマーの量の２０％）を加えた。温度を５０℃とした。試料を攪拌し、浸漬型低圧水銀ランプにより照射した。放射スペクトルは、２５３．７ｎｍの単色紫外線を含むものである。２０分間の照射後、先の薄い溶液が濃い粘稠ゲルに変化した。
【００７５】
実施例３−ポリビニルピロリドンの「直接的架橋」
ａ）１０００ｍＬのポリビニルピロリドン（Ｌｕｖｉｓｋｏｌ  Ｋ  ９０）の５％溶液に、ペルオキソ二硫酸アンモニウム（＝ポリマーの量の１０重量％）を加えた。温度を５０℃とした。試料を攪拌し、浸漬型中圧水銀ランプにより照射した。放射スペクトルは２２０ｎｍ〜３００ｎｍの紫外線を含むものである。２０分間の照射後、先の薄い溶液が濃い粘稠ゲルに変化した。
ｂ）１０００ｍＬのポリビニルピロリドン（Ｌｕｖｉｓｋｏｌ  Ｋ  ９０）の５％（重量比）溶液に、５ｇのペルオキソ二硫酸アンモニウム（＝ポリマーの量の１０重量％）を加えた。温度を５０℃とした。試料を攪拌し、浸漬型低圧水銀ランプにより照射した。放射スペクトルは、２５３．７ｎｍの単色紫外線を含むものである。３０分間の照射後、先の薄い溶液が濃い粘稠ゲルに変化した。
【００７６】
実施例４−ポリアクリル酸の「直接的架橋」
ａ）１０００ｍＬのポリアクリル酸（分子量≒１０００００ｇ／ｍｏｌ）の１５％（重量比）溶液に、ペルオキソ二硫酸アンモニウム（＝ポリマーの量の１０重量％）を加えた。温度を５０℃とした。試料を攪拌し、浸漬型中圧水銀ランプにより照射した。放射スペクトルは２２０ｎｍ〜３００ｎｍの紫外線を含むものである。５０分間の照射後、先の薄い溶液が濃い粘稠ゲルに変化した。
ｂ）１０００ｍＬのアルドリッチ社（Aldrich）より販売されるポリアクリル酸（分子量≒１０００００ｇ／ｍｏｌ）の１５％（重量比）溶液に、１５ｇのペルオキソ二硫酸アンモニウム（＝ポリマーの量の１０重量％）を加えた。温度を５０℃とした。試料を攪拌し、浸漬型低圧水銀ランプにより照射した。放射スペクトルは、２５３．７ｎｍの単色紫外線を含むものである。７０分間の照射後、先の薄い溶液が濃い粘稠ゲルに変化した。
【００７７】
実施例５−ビー・エー・エス・エフ社（BASF corporation）より販売されるＬｕｖｉｓｅｔ  Ｃｌｅａｒ（ＶＰ／メタｒクリルアミド／ビニルイミダゾールコポリマー）、ローム・アンド・ハース社（Rohms and Haas Company,Inc.）より販売されるＡｃｕｄｙｎｅ  ＳＣＰ（アクリルアミド／アクリロイルジメチルタウリン酸ナトリウム／アクリル酸コポリマー）、ビー・エー・エス・エフ社（BASF corporation）より販売されるＬｕｖｉｓｅｔ  ＣＡ６６（ＶＡ／クロトネートコポリマー）、インターナショナル・スペシャルティー・プロダクツ社（International Specialty Products）より販売されるＡｑｕａｆｌｅｘ  ＳＦ−４０、ポリクオタニウム−１１、インターナショナル・スペシャルティー・プロダクツ社（International Specialty Products）より販売されるＡｑｕａｆｌｅｘ  ＦＸ  ６４（イソブチレン／エチルマレイミド／ヒドロキシエチルマレイミドコポリマー）、コスメトケム・インターナショナル社（Cosmetochem International AG）より販売されるＨａｉｒ  Ｇｌｏｓｓ  Ｐｏｌｙｍｅｒ  Ａ（オクチルアクリルアミド／アクリレート／ブチルアミノエチルメタクリレートコポリマー）、インターナショナル・スペシャルティー・プロダクツ社（International Specialty Products）より販売されるＣｏｐｌｙｍｅｒ  ＶＣ−１７３（ビニルカプロラクタム／ＶＰ／ジメチルアミノエチルメタクリレートコポリマー）、ビー・エー・エス・エフ社（BASF corporation）より販売されるＬｕｖｉｍｅｒ  １００Ｐ（アクリレートコポリマー）を含む、更なる市販のポリマーの「直接的架橋」を、実施例１〜３の方法と同様の方法を用いて支障なく行った。
【００７８】
実施例６−弾性特性の測定−ポリ（ビニルアルコール）のＤＭＡ試験
概論−動的粘弾性試験（ＤＭＡという）は、フィルムの機械的材料特性評価の公知の方法である。ＤＭＡは、固体材料（例えば、フィルム）の機械的性質の特性評価を行うために振動原理を用いている。試料を器具のクランプに固定し、垂直方向に応力を加える。損失弾性率Ｇ”と貯蔵弾性率Ｇ’との比はｔａｎ  δと呼ばれ、式ｔａｎ  δ＝Ｇ”／Ｇ’によって得られる。ｔａｎ  δは試料の弾性の尺度として知られ、ｔａｎ  δが低いほど系の弾性係数は高くなる。
【００７９】
試料の調製−試料はメルク社（Merck）より提供されるポリ（ビニルアルコール）である。各バッチ（光反応剤を加えた２０ｍＬのポリマー溶液）をガラス底を有するオープン形状内に入れてから、バッチから２０ｃｍの距離に置かれた中圧紫外線ランプ（ＴＱ−１５０、ヘラエウス社（Heraeus））を用いて紫外線で照射する。紫外線への曝露後、各バッチを５日間乾燥させてフィルムを得る。１０ｍｍ×５．３ｍｍ×０．３ｍｍの試料を前記のフィルムから切り取ってＤＭＡ測定を行った。
【００８０】
ＤＭＡ試験のパラメータ：ＤＭＡ測定は、ティー・エー・インスツルメンツ社（TA Instruments）のＤＭＡ  Ｑ８００を２３℃及び一定の湿度（５０％）で使用して等温的に行い、０．０３％の歪みで１〜１００Ｈｚの周波数で掃引した。
【００８１】
結果：得られたデータを図１に示す。図１はｔａｎ  δの値を紫外線照射時間（分）の関数として示している。図１から外挿することができるように、ｔａｎ  δの値の減少、したがってエラストマー性ポリマーの弾性（弾性特性）の増大は、紫外線に対するバッチの曝露時間の増大と直接相関している。
【００８２】
実施例７−ポリ（ビニルピロリドン）の紫外線レオロジーの測定
概論：ティー・エー・インスツルメンツ社（TA Instruments）のＡＲ−２０００ｅｘを使用して紫外線レオロジーの測定を行うことにより、紫外線に曝露される間（すなわち、架橋が起きている間）のポリマーのバッチのレオロジー特性（Ｇ’、Ｇ”、ｔａｎ  δ）を測定する。したがって、これにより、紫外線照射の前、その間、及びその後に生じる粘弾性特性の変化をリアルタイムで監視することが可能となる。
【００８３】
試料の調製：ＰＶＰ（Ｌｕｖｉｓｋｏｌ  Ｋ  ９０，ＢＡＳＦ）の２０％溶液を含むバッチを調製する。これらのバッチは、異なる割合の光反応剤（０〜４０％のポリマーマス）を含む。前記光反応剤は、早期の開裂を防止するために測定を行う直前にバッチに加える。
【００８４】
紫外線レオロジー試験のパラメータ：レオロジー実験は、２０ｍｍの鋼板を使用し、間隙を２００μｍに設定して、２つの異なる温度（すなわち、２５℃と４０℃）で等温的に行う。約１ｍＬのポリマー溶液を使用する。測定は、トルクの下限を１０μＮ・ｍとし、０．３Ｈｚの振動数で５％の歪みコントロールを用いてタイムスイープとして行った。測定を行う間、ＰｒｏＣｕｒｅ  ＰＬＧ−１０中圧紫外線ランプＥＳ２７０を用いてポリマー溶液を紫外線に曝露した。
【００８５】
結果：得られたデータを図２に示す。紫外線レオロジーの結果は、ｔａｎ  δ（＝損失弾性率／貯蔵弾性率）の挙動である。これらの結果に基づき、架橋プロセスの物理的及び化学的性質についての仮定を行うことができる。
【００８６】
以下の実施例は、少なくとも１種類のエラストマー性ポリマー（又は直接的に架橋されたポリマー（記号*を参照））を含む本発明に基づく化粧品組成物を開示したものである。前記組成物は、０．１〜０．３ｇの芳香剤などの更なる成分を含んでもよい。
【００８７】
実施例８（液体ゲル）：０．３ｇのエラストマー性ポリ（アクリル酸）*；１．５ｇ  ＰＥＧ−１２ジメチコン；０．３ｇアミノエチルプロパノール９５％；０．２ｇ  ＰＰＧ−１／ＰＥＧ−９ラウリルグリコールエーテル；０．４ｇヒドロキシエチルセルロース；１６．５ｇエタノール；水により１００ｇとする。
【００８８】
実施例９（液体ゲル）：１．０ｇエラストマー性ポリ（ビニルピロリドン）*；１．０ｇ  ＰＥＧ−１２ジメチコン；１．２ｇキサンタンガム；０．１ｇクエン酸；６．５ｇエタノール；０．３ｇ  ＤＭＤＭヒダントイン；水により１００ｇとする。
【００８９】
実施例１０（液体ゲル）：０．５ｇエラストマー性ポリ（ビニルアルコール）*；７．０ｇグルコース；３．８ｇプロピレングリコール；０．３ｇヒドロキシプロピルグアー；０．２ｇアミノメチルプロパノール９５％；０．５ｇ  ＰＥＧ−２５  ＰＡＢＡ；０．１８ｇ  ＰＥＧ−４０硬化ヒマシ油；０．１８ｇ  ＰＰＧ−１／ＰＥＧ−９ラウリルグリコールエーテル；１６，５ｇエタノール；水により１００ｇとする。
【００９０】
実施例１１（スプレージェル）：３．０ｇエラストマー性ポリ（ビニルピロリドン）*；１８ｇエタノール；０．１ｇアミノメチルプロパノール９５％；０．２ｇ  ＰＥＧ−４０；０．５ｇアクリレート／ベヘネス−２５メタクリレートコポリマー；７０ｇ水。
【００９１】
実施例１２（乾燥時間の短いジェル）：２．８ｇエラストマー性ポリ（アクリル酸）*；１．５ｇ  ＰＥＧ−１２ジメチコン；０．３５ｇアクリレート／Ｃ１０〜３０アルキルアクリレートクロスポリマー；０．２６ｇアミノメチルプロパノール９５％；０．３０ｇメチルメトキシシンナメート；３４．２ｇエタノール；水により１００ｇとする。
【００９２】
実施例１３（ジェル−スプレー）：０．２３ｇエラストマー性ポリ（アクリル酸）*；１．０ｇ  ＰＥＧ−１２ジメチコン；０．２２ｇアミノエチルプロパノール９５％；６．５ｇエタノール；水により１００ｇとする。
【００９３】
実施例１４（ブロードライヤー−ジェル）：１．０ｇエラストマー性アクリルアミド／アクリロイルジメチルタウリン酸ナトリウム／アクリル酸コポリマー*；１．０ｇ  ＰＥＧ−１２ジメチコン；０．９５ｇヒドロキシプロピルセルロース；０．１ｇクエン酸；６．５ｇエタノール；水により１００ｇとする。
【００９４】
実施例１５（ジェル）：１．８ｇエラストマー性ポリ（ビニルピロリドン）［Ｌｕｖｉｓｋｏｌ  Ｋ  ９０］*；１．５ｇ  ＰＥＧ−１２ジメチコン；１．０ｇアクリレート／パルメス−２５アクリレートコポリマー；０．３ｇアミノメチルプロパノール９５％；０．３ｇ  ＰＥＧ−２５  ＰＡＢＡ；０．１５ｇ  ｄ−パンテノール；３４．２ｇエタノール；０．１ｇ加水分解毛髪ケラチン；水により１００ｇとする。
【００９５】
実施例１６（ジェル）：２．５ｇエラストマー性ＶＡ／クロトネートコポリマー*；４．２ｇソルビトール；０．８ｇカルボマー；０．３ｇアミノメチルプロパノール９５％；０．２ｇメチルパラベン；０．２ｇ  ＰＥＧ−４０硬化ヒマシ油；０．１ｇ  ｄ−パンテノール；５．０ｇエタノール；水により１００ｇとする。
【００９６】
実施例１７（ジェル）：１．５ｇエラストマー性ＶＰ／ビニルカプロラクタム／ＤＭＡＰＡアクリレートコポリマー*；１．２ｇビニルアクリレート／クロトン酸コポリマー；４．２ｇソルビトール；０．１２ｇアクリレート／セテス−２０イタコネートコポリマー；０．３５ｇアミノメチルプロパノール９５％；０．５ｇ  ＰＥＧ−２５  ＰＡＢＡ；０．２ｇ  ＤＭＤＭヒダントイン；０．２ｇ  ＰＥＧ−４０硬化ヒマシ油；０．１ｇ  ｄ−パンテノール；５．０ｇエタノール；水により１００ｇとする。
【００９７】
実施例１８（ジェル）：５．２ｇグリセリン；４．０ｇプロピレングリコール；０．３５ｇエラストマー性ポリ（アクリル酸）*；０．２６ｇアミノメチルプロパノール９５％；１．０ｇポリソルベート４０；０．２ｇメチルパラベン；０．５ｇ  ＰＥＧ−２５  ＰＡＢＡ；４．５ｇエタノール；水により１００ｇとする。
【００９８】
実施例１９（ポンプ式セッティングムース）：０．３ｇエラストマー性酢酸ビニル／クロトン酸コポリマー；０．４ｇヤシ油脂肪酸アミドプロピルスルフォベタイン；０．１ｇクエン酸；８．９ｇエタノール；０．１ｇベタイン；水により１００ｇとする。
【００９９】
実施例２０（ポンプ式セッティングムース）：０．４ｇエラストマー性アクリル酸／エチルアクリレート／Ｎ−ｔｅｒｔ−ブチルアクリルアミドコポリマー*；０．４ｇヤシ油脂肪酸アミドプロピルスルフォベタイン；０．１ｇクエン酸；０．２ｇ  ＤＭＤＭヒダントイン；０．１ｇカミツレ（マトリカリア）花エキス；水により１００ｇとする。
【０１００】
実施例２１（ポンプ式セッティングムース）：１．２ｇエラストマー性ＶＰ／メタクリルアミド／ビニルイミダゾールコポリマー*；０．３５ｇポリクオタニウム−６；０．４ｇヤシ油脂肪酸アミドプロピルスルフォベタイン；０．１ｇ  ｄ−パンテノール；８．９ｇエタノール；０．１ｇベタイン；水により１００ｇとする。
【０１０１】
実施例２２（ポンプ式セッティングムース）：２．５ｇエラストマー性ＶＰ／メタクリルアミド／ビニルイミダゾールコポリマー*；８．９ｇエタノール；０．２ｇヤシ油脂肪酸アミドプロピルスルフォベタイン；０．２ｇ塩化セチルトリメチルアンモニウム；０．１ｇ  Ｓｉｌｋｐｒｏ  Ｌｉｑｕｉｄ；水により１００ｇとする。
【０１０２】
実施例２３（ポンプ式セッティングムース）：２．０ｇエラストマー性ＶＰ／メタクリルアミド／ビニルイミダゾールコポリマー*；０．３ｇポリクオタニウム−４；８．９ｇエタノール；０．２ｇヤシ油脂肪酸アミドプロピルスルフォベタイン；０．２ｇ塩化セチルトリメチルアンモニウム；０．１ｇクエン酸；０．１ｇベタイン；水により１００ｇとする。
【０１０３】
実施例２４（ポンプ式セッティングムース）：０．３ｇエラストマー性ポリクオタニウム−１１*；０．４ｇヤシ油脂肪酸アミドプロピルスルフォベタイン；１．０ｇプロピレングリコール；０．２ｇメチルパラベン；水により１００ｇとする。
【０１０４】
実施例２５（ポンプ式セッティングムース）：１．８ｇエラストマー性ＶＰ／メタクリルアミド／ビニルイミダゾールコポリマー*；０．４ｇヤシ油脂肪酸アミドプロピルスルフォベタイン；０．１ｇ  Ｒｏｓｍａｒｉｎｕｓ  Ｏｆｆｉｃｉｎａｌｉｓ（ローズマリー）葉抽出物；８．９ｇエタノール；０．１ｇ  Ｄ−パンテニルエチルエーテル；水により１００ｇとする。
【０１０５】
実施例２６（エアロゾル式セッティングムース）：０．５ｇエラストマー性イソブチレン／エチルマレイミド／ヒドロキシエチルマレイミドコポリマー*；４．０ｇブタン；４．０ｇプロパン；８．９ｇエタノール；０．４ｇ  ＰＥＧ  ２５  ＰＡＢＡ；０．１５ｇベタイン；０．２ｇラウレス−４；０．０５ｇ臭化セトリモニウム；０．５ｇアモジメチコン；水により１００ｇとする。
【０１０６】
実施例２７（エアロゾル式セッティングムース）：１．５ｇエラストマー性ＶＰ／メタクリルアミド／ビニルイミダゾールコポリマー*；０．５ｇポリクオタニウム−４７；４．０ｇブタン；４．０ｇプロパン；０．１５ｇベタイン；０．２５ｇのシクロペンタシロキサン、シクロテトラシロキサン、ジメチコノール混合物；０．２ｇエチルヘキシルメトキシシンナメート；０．２ｇラウレス４；０．０７ｇ塩化セトリモニウム；水により１００ｇとする。
【０１０７】
実施例２８（エアロゾル式セッティングムース）：２．１ｇエラストマー性ＶＰ／メタクリルアミド／ビニルイミダゾールコポリマー*；２．５ｇ  ＶＰ／ジメチルアミノエチルメタクリレートコポリマー；１．０ｇポリクオタニウム−４；４．０ｇブタン；４．０ｇプロパン；０．２ｇパンテノール；０．７ｇクオタニウム−８０；０．０７ｇ臭化セトリモニウム；水により１００ｇとする。
【０１０８】
実施例２９（エアロゾル式セッティングムース）：２．１ｇエラストマー性ＶＰ／メタクリルアミド／ビニルイミダゾールコポリマー*；０．６ｇエラストマー性酢酸ビニル／クロトン酸コポリマー*；０．５ｇポリクオタニウム−７；４．０ｇブタン；４．０ｇプロパン；８．９ｇエタノール；０．４ｇ  ＰＥＧ−２５  ＰＡＢＡ；０．２ｇパンテノール；０．２ｇラウレス４；０．０７ｇ  Ｃ−１１パレス−８；水により１００ｇとする。
【０１０９】
実施例３０（スプレー用セッティングローション）：１．５ｇエラストマー性ＶＰ／メタクリルアミド／ビニルイミダゾールコポリマー*；１．０ｇイソブチレン／エチルマレイミド／ヒドロキシエチルマレイミドコポリマー；２．７ｇエタノール；１．０ｇポリクオタニウム−３５；０．７ｇ  ＰＥＧ−２５  ＰＡＢＡ；０．３５ｇパンテノール；０．２ｇ塩化セトリモニウム；０．２１ｇ  ＰＥＧ−４０硬化ヒマシ油；水により１００ｇとする。
【０１１０】
実施例３１（スプレー用セッティングローション）：２．０ｇエラストマー性オクチルアクリルアミド／アクリレート／ブチルアミノエチルメタクリレートコポリマー*；２８．５ｇエタノール；０．６ｇアミノメチルプロパノール９５％；０．２０％臭化セチルトリメチルアンモニウム；水により６０ｇとする。
【０１１１】
実施例３２（スプレー用セッティングローション）：０．６５ｇエラストマー性オクチルアクリルアミド／アクリレート／ブチルアミノエチルメタクリレートコポリマー*；０．２ｇポリクオタニウム−４；２８．５ｇエタノール；０．６ｇアミノメチルプロパノール９５％；０．２ｇ塩化セチルトリメチルアンモニウム；水により６０ｇとする。
【０１１２】
実施例３３（非エアロゾル式エアブロワーローション）：２．０ｇエラストマー性ビニルカプロラクタム／ＶＰ／ジメチルアミノエチルメタクリレートコポリマー*；２８．５ｇエタノール；０．２０ｇ塩化セチルトリメチルアンモニウム；水により６０ｇとする。
【０１１３】
実施例３４：（非エアロゾル式エアブロワーローション）：３．１ｇエラストマー性ＶＰ／メタクリルアミド／ビニルイミダゾールコポリマー*、０．０５ｇポリクオタニウム−４、０．５ｇアクリレート／ラウリルアクリレート／ステアリルアクリレート／エチルアミンオキシドメタクリレートコポリマー、２７ｇエタノール、０．１ｇベタイン、０．２１ｇ  ＰＥＧ  ４０硬化ヒマシ油、０．２０ｇ臭化セチルトリメチルアンモニウム、水により１００ｇとする。
【０１１４】
実施例３５（エアロゾル式エアブロワーローション）：３．０ｇエラストマー性ＶＰ／メタクリルアミド／ビニルイミダゾールコポリマー*；２．３０ｇポリスチレンスルホン酸ナトリウム；０．０２ｇフェニルトリメチコン；１０．０ｇ水；エタノールにより１００ｇとする。このローションは４５％／５５％の配分量でジメチルエーテルとともにパッケージングされる。
【０１１５】
実施例３６（ＶＯＣ  ８０ポンプ式スプレー）：０．５ｇ  ｔ−エラストマー性ブチルアクリレート／エチルアクリレート／メタクリル酸コポリマー*；０．１０ｇアミノメチルプロパノール；０．０５ｇベタイン；５５ｇエタノール；水により１００ｇとする。
【０１１６】
実施例３７（エアロゾル式ヘアスプレー）：１０．０ｇ水；０．０２ｇフェニルトリメチコン；１．５ｇエラストマー性ＶＰ／メタクリルアミド／ビニルイミダゾールコポリマー*；３．００ｇオクチルアクリルアミド／アクリル酸／ブチルアミノエチルメタクリレート／メチルメタクリレート／ヒドロキシプロピルメタクリレートコポリマー；０．４８ｇアミノメチルプロパノール９５％；エタノールにより１００ｇとする。このヘアスプレーは４５％／５５％の配分量でジメチルエーテルとともにパッケージングされる。
【０１１７】
実施例３８（エアロゾル式ヘアスプレー）：１０．０ｇ水；３．３ｇエラストマー性ｔ−ブチルアクリレート／エチルアクリレート／メタクリル酸コポリマー*；０．８４ｇアミノメチルプロパノール９５％；１．０ｇ  ＶＡ／クロトネートコポリマー；エタノールにより１００ｇとする。このヘアスプレーは４５％／５５％の配分量でジメチルエーテルとともにパッケージングされる。
【０１１８】
実施例３９（エアロゾル式ヘアスプレー）：２．５０ｇエラストマー性ＶＰ／メタクリルアミド／ビニルイミダゾールコポリマー*；３．３０ｇ  ｔ−ブチルアクリレート／エチルアクリレート／メタクリル酸コポリマー；０．８５ｇアミノメチルプロパノール９５％；０．０２ｇフェニルトリメチコン；１０．０ｇ水；エタノールにより１００ｇとする。このヘアスプレーは４５％／５５％の配分量でジメチルエーテルとともにパッケージングされる。
【０１１９】
本明細書に開示される寸法及び値は、記載される正確な数値に厳密に限定されるものとして解されるべきではない。むしろ、特に指定されないかぎり、こうした各寸法は、記載される値及びその値の周辺の機能的に同等の範囲の両方を意味するものとする。例えば「４０ｍｍ」として開示される寸法は「約４０ｍｍ」を意味するものとする。
【図１】
2013507375.tif 000007
【図２】
2013507375.tif 000008
【国際調査報告】
2013507375.tif 000009
2013507375.tif 000010
2013507375.tif 000011